(57)【要約】      （修正有）【課題】フィルタの硬度を許容範囲内で維持し、適切な触感を喫煙者に与え、フィルタ付きシガレットを組み立て易い、シガレット等の喫煙物向けタバコ煙フィルタおよびフィルタエレメントを提供する。【解決手段】周長１４〜１７ｍｍのタバコ煙ろ過材からなる縦方向に延在するコア１を備え、前記コア１は該コアの端部から縦方向に延在する流路を含む、タバコ煙フィルタまたはフィルタエレメントであって、コアはタバコ煙ろ過材の１７〜１９重量％の量の可塑剤をさらに備える、タバコ煙フィルタまたはフィルタエレメント。【選択図】図１
2019092513.tif 000002
【特許請求の範囲】
【請求項１】
周長１４〜１７ｍｍのタバコ煙ろ過材からなる縦方向に延在するコアを備え、前記コア
は該コアの端部から縦方向に延在する流路を含む、タバコ煙フィルタまたはフィルタエレ
メントであって、前記コアは前記タバコ煙ろ過材の１７〜１９重量％の量の可塑剤をさら
に備える、タバコ煙フィルタまたはフィルタエレメント。
【請求項２】
周長１６〜１７ｍｍのタバコ煙ろ過材からなる縦方向に延在するコアを備える、請求項
１に記載のタバコ煙フィルタまたはフィルタエレメント。
【請求項３】
前記タバコ煙ろ過材はセルロースアセテート（例えばセルロースアセテートトウ）であ
る、請求項１または２に記載のタバコ煙フィルタまたはフィルタエレメント。
【請求項４】
前記セルロースアセテートは、０．２５〜０．４１ｇ／ｃｃ、例えば０．２５〜０．３
３ｇ／ｃｃの範囲の密度を有する、請求項３に記載のタバコ煙フィルタまたはフィルタエ
レメント。
【請求項５】
前記セルロースアセテートは総糸デニールが３０〜３６０００である、請求項３または
４に記載のタバコ煙フィルタまたはフィルタエレメント。
【請求項６】
前記可塑剤はトリアセチンである、請求項１〜５のいずれか一項に記載のタバコ煙フィ
ルタまたはフィルタエレメント。
【請求項７】
タバコ煙ろ過材からなる縦方向に延在する前記コアは、フィルトローナ硬度単位で９３
％以上の硬度、例えば、フィルトローナ硬度単位で９３〜９７％の硬度を有する、請求項
１〜６のいずれか一項に記載のタバコ煙フィルタまたはフィルタエレメント。
【請求項８】
タバコ煙ろ過材からなる縦方向に延在する前記コアはほぼ筒状である、請求項１〜７の
いずれか一項に記載のタバコ煙フィルタまたはフィルタエレメント。
【請求項９】
タバコ煙ろ過材からなる縦方向に延在する前記コアは、周長８.８ｍｍ〜９．４２ｍｍ
の筒状流路を含む、請求項１〜８のいずれか一項に記載のタバコ煙フィルタまたはフィル
タエレメント。
【請求項１０】
前記流路またはボアは、縦方向に延在する前記コアの一端部からもう一方の端部へ延在
する、請求項１〜９のいずれか一項に記載のタバコ煙フィルタまたはフィルタエレメント
。
【請求項１１】
縦方向に延在する前記コアの周囲に掛かるラッパーをさらに備える、請求項１〜１０の
いずれか一項に記載のタバコ煙フィルタまたはフィルタエレメント。
【請求項１２】
長さが１２〜４０ｍｍである、請求項１〜１１のいずれか一項に記載のタバコ煙フィル
タまたはフィルタエレメント。
【請求項１３】
添付の図１を参照して実質的に前述された、タバコ煙フィルタまたはフィルタエレメン
ト。
【請求項１４】
上流端部でさらなるフィルタエレメントに接合した請求項１〜１３のいずれか一項に記
載のフィルタエレメントを備えるタバコ煙フィルタ。
【請求項１５】
請求項１〜１４のいずれか一項に記載のフィルタ、または請求項１〜１３のいずれか一
項に記載のフィルタエレメントを含むフィルタを備え、前記フィルタはタバコに面した該
フィルタの一端部でラップされたタバコロッドに接合した、フィルタシガレット。
【請求項１６】
請求項１〜１４のいずれか一項に記載の複数のフィルタ、または請求項１〜１３に記載
の複数のフィルタエレメントを備え、前記複数のフィルタまたはフィルタエレメントは、
鏡像関係で端部と端部が一体に接合している、多重ロッド。
【請求項１７】
周長１４〜１７ｍｍのタバコ煙ろ過材からなる縦方向に延在するコアを備え、前記コア
は該コアの端部から縦方向に延在する流路を含む、タバコ煙フィルタまたはフィルタエレ
メントの製造方法であって、前記コアはタバコ煙ろ過材の１５.５〜２１重量％、例えば
、タバコ煙ろ過材の１７〜１９重量％の量の可塑剤をさらに備え、該方法は、
前記タバコ煙ろ過材を単一のソースから継続して引き出すステップと、
可塑剤を前記ろ過材に適用するステップと、
可塑剤を適用した前記タバコ煙ろ過材を成形金型の周囲に熱成形して、連続したチュー
ブを形成するステップと、を含む、製造方法。
【請求項１８】
周長１４〜１５ｍｍのタバコ煙ろ過材からなる縦方向に延在するコアを備え、前記コア
は該コアの端部から縦方向に延在する流路を含む、タバコ煙フィルタまたはフィルタエレ
メントであって、前記コアはタバコ煙ろ過材の１５〜２１重量％の量の可塑剤をさらに備
える、タバコ煙フィルタまたはフィルタエレメント。
【請求項１９】
前記流路またはボアは、縦方向に延在する前記コアの一端部からもう一方の端部へ延在
する、請求項１８に記載のタバコ煙フィルタまたはフィルタエレメント。
【請求項２０】
タバコ煙ろ過材からなる縦方向に延在する前記コアは、周長８.８ｍｍ〜９．２ｍｍ（
直径２.８〜３ｍｍ）の筒状流路を含む、請求項１８または１９に記載のタバコ煙フィル
タまたはフィルタエレメント。
【請求項２１】
前記タバコ煙ろ過材は、セルロースアセテート（例えばセルロースアセテートトウ）で
ある、請求項１８〜２０のいずれか一項に記載のタバコ煙フィルタまたはフィルタエレメ
ント。
【請求項２２】
前記セルロースアセテートは、０．２５〜０．４１ｇ／ｃｃ、例えば、０．２５〜０．
３３ｇ／ｃｃの範囲の密度を有する、請求項２１に記載のタバコ煙フィルタまたはフィル
タエレメント。
【請求項２３】
前記セルロースアセテートは総糸デニールが３０〜３６０００である、請求項２１また
は２１に記載のタバコ煙フィルタまたはフィルタエレメント。
【請求項２４】
前記可塑剤はトリアセチンである、請求項１８〜２３のいずれか一項に記載のタバコ煙
フィルタまたはフィルタエレメント。
【請求項２５】
タバコ煙ろ過材からなる縦方向に延在する前記コアは、フィルトローナ硬度単位で９３
％以上、例えば、フィルトローナ硬度単位で９３〜９７％の硬度を有する、請求項１８〜
２４のいずれか一項に記載のタバコ煙フィルタまたはフィルタエレメント。
【請求項２６】
周長１４〜１７ｍｍのタバコ煙ろ過材からなる縦方向に延在するコアを備え、前記コア
は該コアの端部から縦方向に延在する流路を含む、タバコ煙フィルタまたはフィルタエレ
メントであって、前記コアはタバコ煙ろ過材の１５〜２０重量％の量の可塑剤をさらに備
え、前記タバコ煙ろ過材は、０．２５〜０．４１ｇ／ｃｃ、例えば、０．３５〜０．４１
ｇ／ｃｃの範囲の（壁）密度を有する、タバコ煙フィルタまたはフィルタエレメント。
【発明の詳細な説明】
【技術分野】
【０００１】
本発明は、例えばシガレット等の喫煙物向けタバコ煙フィルタおよびフィルタエレメン
トに関する。
【背景技術】
【０００２】
チューブ状構造を有するシガレットフィルタの製造は周知である。製造方法は、典型的
には、セルロースアセテートの可塑化トウを成形金型の周囲に熱成形して連続したチュー
ブを形成し、その後有限長に切断する方法に依拠する。該方法は、口側端部から延在し該
口側端部に露出する内部流路またはボアを有するフィルタおよびフィルタエレメントを形
成するのに使用することができる。内部流路またはボアは断面が円形であるか、または、
別の定義された形状（例えば、三角形、星形、ハート形等）の断面を有することができる
。流路の断面は口側端部で直接視認され、喫煙者に特徴ある像を示す。
【０００３】
チューブ状シガレットフィルタは、普通、煙がフィルタの中心ボアに沿って流れるだけ
では顕著なろ過効果をもたらすことはない。従って、このチューブ状フィルタは、典型的
には、主にろ過効果をもたらす上流セグメントおよび口側端部で主に視覚効果をもたらす
チューブエレメントと共に、マルチセグメントシガレットフィルタの下流エレメントとし
て使用される。この視覚効果は、例えば、偽造防止手段として有用である。
【０００４】
シガレットフィルタを種々の異なる周長で供給することも知られている。周長は、典型
的には、２５ｍｍ前後〜１４ｍｍ前後であり、フィルタ周長がこの範囲で低減するにつれ
、「スタンダード」「スリム」「スーパースリム」および「マイクロスリム」製品として
知られる（例えば、各々、２４．５ｍｍ前後超、２３ｍｍ前後まで、１６〜１７ｍｍ前後
まで、１４〜１５ｍｍ前後まで）。周長が低減すると、製品の比例関係を維持するため壁
の厚さを削減する必要が生じる。加えて、（当技術分野で周知である、フィルトローナ硬
度単位で定量化される）フィルタの硬度は許容範囲内で維持し、適切な触感を喫煙者に与
え、該フィルタ付きシガレットを組み立てやすくしなければならない。
【発明の概要】
【０００５】
これまで、「スーパースリム」および「マイクロスリム」チューブフィルタは使用でき
なかった。これは、該フィルタの製造が困難であるためである（例えば、許容可能な外観
を維持するための環状壁の許容公差は、大型周長フィルタに比べ比較的厳格であり、環状
部分を形成するのに必要となるセルロースアセテートトウはより少ない）。
【０００６】
出願人は、スーパースリムチューブフィルタ、すなわち、１７ｍｍ前後より小さい直径
のフィルタ、および、その製造プロセスを開発した。該チューブ状フィルタは、その後、
当技術分野で周知の手段により、二重、または他のマルチセグメントの（スーパースリム
）フィルタに組立てることが可能である。
【０００７】
本発明は、周長１４〜１７ｍｍ（例えば１６〜１７ｍｍ）のタバコ煙ろ過材からなる縦
方向に延在する（例えばほぼ筒状の）コアを備え、前記コアは該コアの端部（例えば下流
端部）から縦方向に延在する流路（例えばボア、例えば筒状流路または筒状ボア）を含む
（例えば、画定する、囲む）、タバコ煙フィルタまたはフィルタエレメントであって、該
コアはタバコ煙ろ過材の１７〜１９重量％の量の可塑剤をさらに備える、タバコ煙フィル
タまたはフィルタエレメントを提供する。
【０００８】
好適には、タバコ煙ろ過材はセルロースアセテート（例えばセルロースアセテートトウ
）である。タバコ煙ろ過材がセルロースアセテートである場合、セルロースアセテートは
０．２５〜０．４１ｇ／ｃｃ、例えば０．２５〜０．３３ｇ／ｃｃの範囲の（壁）密度を
有してよい。該セルロースアセテートは、（周長１６〜１７ｍｍのフィルタの場合）総糸
デニールが３０〜３６０００、例えば３４０００のセルロースアセテートであってよい。
【０００９】
好適な可塑剤はトリアセチンであるが、例えばテトラエチレングリコールジアクリレー
ト（ＴＥＧＤＡ）、クエン酸トリエチル、およびポリエチレングリコールといった他の可
塑剤も使用することができる。
【００１０】
好適な実施形態において、周長１４〜１７ｍｍ（例えば１６〜１７ｍｍ）のセルロース
アセテートトウからなる縦方向に延在する（例えばほぼ筒状の）コアを備え、前記コアは
該コアの端部から縦方向に延在する流路（例えばボア、例えば筒状流路または筒状ボア）
を含む（例えば、画定する、囲む）、タバコ煙フィルタまたはフィルタエレメントであっ
て、該コアはセルロースアセテートトウの１７〜１９重量％の量のトリアセチン可塑剤を
さらに備える、タバコ煙フィルタまたはフィルタエレメントを提供する。
【００１１】
好適には、流路またはボアは、縦方向に延在するコアの一端部からもう一方の端部へ延
在する。
【００１２】
出願人は、１７％を下回る可塑剤濃度は内部チューブの毛羽立ち（すなわち、中心ボア
に沿って視認される漂遊繊維から生じる不良な流路／ボア「チューブ」の画定）の発生率
の増加を引き起こし、１９％を超える数値は許容できない高い硬度および「コアリング」
（すなわち、繊維が局地的に溶解した、繊維状材料内の間隙）傾向の増大を引き起こすこ
とを発見した。これは図２に示し、下記で述べる。
【００１３】
好適には、タバコ煙ろ過材（例えばセルロースアセテートトウ）からなる縦方向に延在
する（例えばほぼ筒状の）コアは、フィルトローナ硬度単位で９３％以上の硬度を、より
好適には、フィルトローナ硬度単位で９３〜９７％の硬度を有する。硬度のフィルトロー
ナ硬度単位尺度は当技術分野で周知である。製造試験の後、チューブ状シガレットフィル
タの最適な硬度は、９３〜９７％（フィルトローナ硬度単位）の範囲であることが算出さ
れた。良好な視覚的外観のため、流路またはボアの形状は正確に画定しなければならず（
例えば、不規則な形の環状ではなく円環状）、そして、流路またはボアに（中心ボアに沿
って視認される漂遊繊維から生じる）内側チューブの毛羽立ちがあるべきではない。チュ
ーブフィルタにおいて良好な形状の画定を確実にするためには、壁厚は厳格な公差内で維
持されなければならず、「ゆるんだ」または「毛羽立った」視認可能な繊維欠陥があって
はならない。
【００１４】
好適には、タバコ煙ろ過材からなる縦方向に延在するコアは、タバコ煙ろ過材からなる
ほぼ筒状のコアである。好適には、タバコ煙ろ過材からなる該コアは周長１６〜１７ｍｍ
である（すなわち、該フィルタまたはフィルタエレメントは、スーパースリムフィルタま
たはスーパースリムフィルタエレメントである）。
【００１５】
一実施例において、（例えば周長１６〜１７ｍｍの）タバコ煙ろ過材からなる縦方向に
延在する（例えばほぼ筒状の）コアは、周長８．８ｍｍ〜９．４２ｍｍ（直径２．８〜３
．０ｍｍ）の筒状流路（例えば筒状ボア）を含む（例えば、画定する、囲む）。これは、
２．８ｍｍ〜３．０ｍｍの「チューブ直径」とみなすことができる。
【００１６】
出願人は、驚くべきことに、周長８．８ｍｍ〜９．４２ｍｍ（直径２．８〜３．０ｍｍ
）の、（例えば筒状の）流路またはボアを有する本発明のフィルタに関連し、更なるろ過
効果を発見した。
【００１７】
出願人は、上記寸法を有するフィルタ／フィルタエレメントは、最良の比例関係および
（偽造防止手段としても有用な）視覚的アピールをもたらすことを発見した。
【００１８】
従って、出願人は、広範な試験の後、スーパースリムチューブ状シガレットフィルタの
製造に関し、最適な特性について次の数値を算出した。
・トリアセチン濃度：セルロースアセテートの１７〜１９重量％
・硬度：９３〜９７％（フィルトローナ硬度単位）
・フィルタ周長：１６〜１７ｍｍ（直径５．０９〜５．４１ｍｍ）
・チューブ直径：２．８〜３．０ｍｍ（周長８．８〜９．４２ｍｍ）
【００１９】
一実施例において、（例えば周長１６〜１７ｍｍの）タバコ煙ろ過材からなる縦方向に
延在する（例えばほぼ筒状の）コアは、周長１１．９４ｍｍ〜１２．８８ｍｍ（直径３．
８〜４．１ｍｍ）の筒状流路（例えば筒状ボア）を含む（例えば、画定する、囲む）。こ
れは、３．８ｍｍ〜４．１ｍｍの「チューブ直径」とみなすことができる。この製品は、
「薄壁状」とみなすことができる。
【００２０】
一実施例において、（例えば周長１４〜１５ｍｍの）タバコ煙ろ過材からなる縦方向に
延在する（例えばほぼ筒状の）コアは、周長８．８ｍｍ〜９．２ｍｍ（直径２．８〜３ｍ
ｍ）の筒状流路（例えば筒状ボア）を含む（例えば、画定する、囲む）。これは、２．８
ｍｍ〜３ｍｍの「チューブ直径」とみなすことができる。
【００２１】
本発明は、さらなる態様において、周長１４〜１５ｍｍ（例えば１４．５ｍｍ）のタバ
コ煙ろ過材からなる縦方向に延在する（例えばほぼ筒状の）コアを備え、前記コアは該コ
アの端部（例えば下流端部）から縦方向に延在する流路（例えばボア、例えば筒状流路ま
たは筒状ボア）を含む（例えば、画定する、囲む）、タバコ煙フィルタまたはフィルタエ
レメントであって、該コアはタバコ煙ろ過材の１５〜２１重量％、好適には１７〜２０重
量％の量の可塑剤をさらに備える、タバコ煙フィルタまたはフィルタエレメントを提供す
る。
【００２２】
好適には、流路またはボアは、縦方向に延在するコアの一端部からもう一方の端部へ延
在する。
【００２３】
好適には、（例えば周長１４〜１５ｍｍの）タバコ煙ろ過材でできた縦方向に延在する
（例えばほぼ筒状の）コアは、周長８．８ｍｍ〜９．２ｍｍ（直径２．８〜３ｍｍ）の筒
状流路（例えば筒状ボア）を含む（例えば、画定する、囲む）。
【００２４】
好適には、タバコ煙ろ過材は、セルロースアセテート（例えばセルロースアセテートト
ウ）である。タバコ煙ろ過材がセルロースアセテートである場合、該セルロースアセテー
トは０．２５〜０．４１ｇ／ｃｃ、例えば０．２５〜０．３３ｇ／ｃｃの範囲の（壁）密
度であってよい。該セルロースアセテートは、（周長１６〜１７ｍｍのフィルタの場合）
総糸デニールが３０〜３６０００、例えば３４０００のセルロースアセテートであってよ
い。
【００２５】
好適な可塑剤はトリアセチンであるが、例えばＴＥＧＤＡ、クエン酸トリエチル、およ
びポリエチレングリコールといった他の可塑剤も使用することができる。
【００２６】
好適な実施形態において、周長１４〜１５ｍｍ（例えば１４．５ｍｍ）のセルロースア
セテートトウからなる縦方向に延在する（例えばほぼ筒状の）コアを備え、前記コアは該
コアの端部から縦方向に延在する流路（例えばボア、例えば筒状流路または筒状ボア）を
含む（例えば、画定する、囲む）、タバコ煙フィルタまたはフィルタエレメントであって
、該コアはセルロースアセテートトウの１７〜２０重量％の量のトリアセチン可塑剤をさ
らに備える、タバコ煙フィルタまたはフィルタエレメントを提供する。
【００２７】
好適には、流路またはボアは、縦方向に延在するコアの一端部からもう一方の端部へ延
在する。
【００２８】
好適には、（例えば周長１４〜１５ｍｍの）セルロースアセテートトウからなる縦方向
に延在する（例えばほぼ筒状の）コアは、周長８．８ｍｍ〜９．２ｍｍ（直径２．８〜３
ｍｍ）の筒状流路（例えば筒状ボア）を含む（例えば、画定する、囲む）。
【００２９】
出願人は、より細いフィルタにより、最高約２０〜２１％の可塑剤濃度で満足いく硬度
および端部外観がもたらされることを発見した。
【００３０】
本発明は、さらに別の態様において、周長１４〜１７ｍｍ（例えば１４．５ｍｍ）のタ
バコ煙ろ過材からなる縦方向に延在する（例えばほぼ筒状の）コアを備え、前記コアは該
コアの端部（下流端部）から縦方向に延在する流路（例えばボア、例えば筒状流路または
筒状ボア）を含む（例えば、画定する、囲む）、タバコ煙フィルタまたはフィルタエレメ
ントであって、該コアはタバコ煙ろ過材の１５〜２０重量％、好適には１５.５〜２０重
量％、好適には１７〜２０重量％の量の可塑剤をさらに備え、該タバコ煙ろ過材は、０．
２５〜０．４１ｇ／ｃｃ、例えば０．３５〜０．４１ｇ／ｃｃの範囲の（壁）密度を有す
る、タバコ煙フィルタまたはフィルタエレメントを提供する。
【００３１】
好適には、流路またはボアは、縦方向に延在するコアの一端部からもう一方の端部へ延
在する。
【００３２】
一実施例において、タバコ煙ろ過材からなる縦方向に延在する（例えばほぼ筒状の）コ
アは周長１４〜１５ｍｍであり、周長８．８ｍｍ〜９．２ｍｍ（直径２．８〜３ｍｍ）の
筒状流路（例えば筒状ボア）を含む（例えば、画定する、囲む）。
【００３３】
別の実施例において、タバコ煙ろ過材からなる縦方向に延在する（例えばほぼ筒状の）
コアは周長１６〜１７ｍｍであり、周長１１．９４ｍｍ〜１２．８８ｍｍ（直径３．８〜
４．１ｍｍ）の筒状流路（例えば筒状ボア）を含む（例えば、画定する、囲む）。これは
、３．８ｍｍ〜４．１ｍｍの「チューブ直径」とみなすことができる。この製品は、「薄
壁状スーパースリム」製品とみなすことができる。
【００３４】
好適には、タバコ煙ろ過材はセルロースアセテート（例えばセルロースアセテートトウ
）である。該セルロースアセテートは、（周長１６〜１７ｍｍのフィルタの場合）総糸デ
ニールが３０〜３６０００、例えば３４０００のセルロースアセテートであってよい。
【００３５】
好適な可塑剤はトリアセチンであるが、例えばＴＥＧＤＡ、クエン酸トリエチル、およ
びポリエチレングリコールといった他の可塑剤も使用することができる。
【００３６】
出願人は、最高２０または２１％前後の可塑剤濃度および最高０．４１ｇ／ｃｃのろ過
材壁密度により、満足いく硬度および端部外観を有するフィルタ、例えば、スーパースリ
ム薄壁状フィルタが提供できることを発見した。
【００３７】
本発明のフィルタまたはフィルタエレメントはいずれも、縦方向に延在するコアの周囲
に掛ける（例えば、プラグラップペーパーからなる）ラッパーを含むことができる。
【００３８】
タバコ煙フィルタまたはフィルタエレメントは、長さ１２〜４０ｍｍ、例えば、１７〜
３５ｍｍ、例えば、２０〜３０ｍｍとすることができる。
【００３９】
スタンダードサイズのチューブ状フィルタ製品の製造では、従来の「モノアセテート」
フィルタの製造で使用されるよりも高い可塑剤濃度をセルロースアセテートトウに適用す
ることが知られている。このような従来のフィルタは、典型的には、セルロースアセテー
ト繊維重量に対し６〜８重量％の可塑剤を使用する。加えて、従来の（均一断面）フィル
タよりも多いセルロースアセテートトウをチューブフィルタの製造に使用し、最終製品に
必要な硬度を与えるのを補助するのに追加材料が必要である。典型的には、２つのベール
のセルロースアセテートトウがチューブ状フィルタの製造に使用されるが、従来のフィル
タの製造には単一のベールで十分である。トウのベールには、当業者には既知である、定
義された単糸デニールおよび総デニールの糸状繊維が入っている。好適な可塑剤はトリア
セチンであるが、例えばＴＥＧＤＡ、クエン酸トリエチル、およびポリエチレングリコー
ルといった他の可塑剤も使用することができる。従って、例えば、２つのベールの（それ
ぞれの総糸デニールは３０〜３５０００である）セルロースアセテートトウは、（例えば
、外径７．８ｍｍ、チューブ径５ｍｍの）スタンダードサイズのチューブフィルタの製造
に使用される。
【００４０】
従来のスーパースリムシガレットフィルタの製造では、総デニールの低い、例えば、総
デニールが１５〜１７０００のセルロースアセテート（ＣＡ）ベールを使用することが知
られている。これは、より細いフィルタの場合、単位長さ当たりの繊維を少なくする必要
があるためである。総デニールの低いトウは単位重量当たりでより高価であるため、２つ
のベールの総デニールの低いトウに基づく製造プロセスは、材料の点で非常にコスト高と
なる。
【００４１】
出願人は、本発明によるスーパースリムチューブフィルタの製造に、２つのベールの総
デニールのより低い（例えば、１７０００を２ベール）セルロースアセテートを使用する
のではなく、単一のベールの総デニールのより高い（例えば３４０００）ものを使用する
ことが可能であることを発見した。これは、可塑剤濃度の調整が一度だけ必要で、機械設
定をより容易に調節して最適な質を達成できるという点で、プロセスを単純化する。さら
に、出願人は、単一のソース（ベール）のろ過材のみを使用すると、驚くべきことに、製
品フィルタの質を端部外観の点でより良くできる（楕円値が最小な良好な円形で、流路に
視認される毛羽立ちが少ない）ことを発見した。さらに、総デニールの低いトウは、上述
したように単位重量当たりでより高価であるため、省コストになる。
【００４２】
本発明は、さらなる態様において、周長１４〜１７ｍｍ（例えば１６〜１７ｍｍ）のタ
バコ煙ろ過材からなる縦方向に延在する（例えばほぼ筒状の）コアを備え、前記コアは該
コアの端部（例えば下流端部）から縦方向に延在する流路（例えばボア、例えば筒状流路
または筒状ボアであるが、他の任意の対照形状―例えば、三角形、星形、またはハート形
もあり得ると認識されよう）を含む（例えば、画定する、囲む）、タバコ煙フィルタまた
はフィルタエレメントの製造方法であって、該コアはタバコ煙ろ過材の１５.５〜２１重
量％、例えば１７〜１９重量％の量の可塑剤をさらに備え、該方法は、
タバコ煙ろ過材（例えばセルロースアセテートトウ、例えば総デニール３００００〜３
６０００のセルロースアセテートトウ）を単一のソースから継続して引き出すステップと
、
可塑剤（例えばトリアセチン）を前記ろ過材に適用するステップと、
可塑剤を適用した前記タバコ煙ろ過材を成形金型の周囲に熱成形して、連続したチュー
ブを形成するステップと、を含む、製造方法を提供する。
【００４３】
縦方向に延在するコア用のタバコ煙ろ過材は、例えば、タバコ煙フィルタ製造で従来使
用されてきた（通常、糸状、繊維状、ウエブ状、または押出形状の）材料のいずれであっ
てもよい。ろ過材は、例えば、綿、または、ポリエチレンもしくはポリプロピレン等のプ
ラスチックからなる、天然のもしくは合成の糸状のトウ、または、セルロースアセテート
糸状トウであってもよい。例えば、天然のまたは合成のステープル繊維、脱脂綿、（通常
、クレープ加工した）紙ならびに（例えば合成の）不織布等のウエブ状材料、および、（
例えば澱粉、合成発泡体、押出発泡体といった）押出材料であってもよい。上述したよう
に、ろ過材はセルロースアセテートであることが好適である。
【００４４】
本発明は、さらなる態様において、上流端部でさらなるフィルタエレメントに接合した
（隣接する）、（本明細書に記載の）本発明のフィルタエレメントを備えるフィルタを提
供する。さらに先にあるフィルタエレメントは、当技術分野で知られる、例えば、ラップ
されたアセテートフィルタエレメント、ラップされていないアセテート（ＮＷＡ）フィル
タエレメント、モノアセテートフィルタエレメント等、吸着材（例えば粒状吸着材、例え
ば活性炭素）を含むフィルタエレメント、または、例えば本出願人の英国特許出願公開第
１３１６２１０．２号明細書およびそれに基づいて優先権を主張する出願に開示された、
一つ以上の（例えば脆い）カプセル等を含むフィルタエレメントのいずれかとすることが
できる。フィルタは、さらに、フィルタエレメントの周囲に掛けるラッパー（例えば紙プ
ラグラップ）を備えることができる。プラグラップでラップした隣接するフィルタエレメ
ントは、当技術分野で周知のように二重（または他の多重）フィルタを形成することがで
きる。本発明のフィルタエレメントは、概して、そのような二重、または他の多重フィル
タの下流端部に位置し、そのため口側端部で視認される。
【００４５】
本明細書において、用語「下流」は、（例えば、フィルタ／フィルタエレメントがフィ
ルタシガレットのタバコ包に取り付けてある場合）フィルタシガレットの喫煙者の口側に
最も近い、フィルタ／フィルタ包／フィルタシガレットの端部近くを意味する。用語「上
流」は、（例えば、フィルタ／フィルタエレメントがフィルタシガレットのタバコ包に取
り付けてある場合）フィルタシガレットのタバコ包に最も近い、フィルタ／フィルタエレ
メントの端部近くを意味する。
【００４６】
本発明によるフィルタシガレットにおいて、本発明のフィルタ（または、本発明のフィ
ルタエレメントを含むフィルタ）は、タバコに面したフィルタの一端部でラップしたタバ
コロッドに接合する。フィルタは、［（ラップされた）フィルタの近接端部およびロッド
の周囲に掛け、フィルタラップの大部分は露出したままにする］リングチッピングにより
ラップしたタバコロッドに接合することができる。フィルタは、（全フィルタ長およびタ
バコロッドの近接端部の周囲に掛ける）フルチッピングオーバーラップにより接合するこ
とができる。
【００４７】
本発明によるフィルタ、フィルタエレメント、またはフィルタシガレットは、当技術分
野で周知の方法によって、例えば、予め穿孔した若しくは通気性を有する外側ラッパー、
および／または、外側ラッパーのレーザー穿孔、チッピングオーバーラップを設けた場合
には外側ラッパーとチッピングオーバーラップとのレーザー穿孔を使用して換気すること
ができる。換気フルチッピングオーバーラップは、同様に、先天的に通気性を有するか、
または、換気孔を備えることができ、外側ラッパーおよびチッピングオーバーラップの両
方が存在する換気製品では、オーバーラップを通る換気は、典型的には（および好適には
）、プラグラップを通る換気と一致する。フィルタの外側ラッパー、チッピングオーバー
ラップ、またはその両方を同時に通る換気孔は、当技術分野で周知のように、フィルタま
たはフィルタシガレットの製造中、レーザー穿孔により作成することができる。
【００４８】
本発明は、さらなる態様において、上述の、および／または、本明細書で説明される複
数（例えば２、４、６個等）のフィルタ（またはフィルタエレメント）を備え、前記複数
のフィルタまたはフィルタエレメントは、鏡像関係で端部と端部が一体に接合している、
多重ロッドを提供する。
【図面の簡単な説明】
【００４９】
【図１】本発明の一実施例によるタバコ煙フィルタエレメントの端部図である。
【図２】可塑剤（トリアセチン）の量の、硬度、視覚品質およびフィルタの状態に対する影響を示す図である。
【図３】本発明の実施例による、フィルタエレメントの硬度試験結果を示す図である。
【発明を実施するための形態】
【００５０】
本発明を、ここで、添付の図面を参照して説明する。
図１は、本発明の一実施形態によるフィルタエレメントの一端部（下流または口側端部
）を示す。該フィルタエレメントは、周長１６．５ｍｍの可塑化セルロースアセテートろ
過材からなる熱成形した縦方向に延在するコア１を備える。縦方向に延在する（環状の）
コアは、縦方向に延在する該コアを通って縦方向に延在する、円形断面の流路またはボア
２を定義する。流路またはボア２は、約２.８ｍｍの内径（周長８.８ｍｍ）を有し、コア
の一端部からもう一方の端部へ延在する。従って、コア１はほぼ環状の断面を有する。
【００５１】
縦方向に延在するコア１は、セルロースアセテートの１７重量％〜１９重量％（例えば
１８重量％）の量でトリアセチン可塑剤を含む、総糸デニールが３００００〜３６０００
（例えば３４０００）の可塑化セルロースアセテート糸状トウを熱成形することで作成す
る。
【００５２】
図１のフィルタエレメントは、当技術分野で周知のように、上流端部で別のフィルタエ
レメント（図示せず）に接合（隣接）し、この隣接するフィルタエレメントをプラグラッ
プでラップすることで二重フィルタを形成できることは認識されよう。図１のフィルタエ
レメントを組み入れた二重フィルタは、上流端部で、例えば、二重フィルタの全長、およ
び、ラップされたタバコロッド（図示せず）の近接端部のみを囲んで掛ける、フルチッピ
ングオーバーラップを用いて、ラップされたタバコロッドに接合し、フィルタシガレット
を形成することができる。二重フィルタを含むシガレットは周知である。
【００５３】
図１のフィルタエレメントは、当技術分野、例えば英国特許第２０９１０７８号明細書
およびそれにおける引例で周知の方法によって、セルロースアセテートの可塑化トウの縦
方向に進む流れを（断面が円形の）成形金型の周囲に熱成形して、連続して縦方向に前進
するチューブを形成することで作成する。連続して前進する熱形成したチューブは、その
後、有限長製品（例えば、端部と端部を接合した、図１の、２個の（または他の複数の）
フィルタエレメントを備える、二重（または他の多重長）製品ロッド）に切断する。該二
重製品ロッドは、当技術分野で周知の方法によりさらに加工し、二重フィルタ（例えばフ
ィルタメーカーを使用して）およびフィルタシガレットにすることができる。
【００５４】
図１で分かるように、流路２の断面は、フィルタの口側端部で直接視認可能であり、そ
のため、最終製品（二重フィルタまたはフィルタシガレット）の口側端部で視認可能であ
る。それ故に喫煙者に特徴ある像を示す（これはまた、偽造防止手段としても有用である
）。従って、流路により実現する、調節した許容できる視覚的外観を有するフィルタを供
給することは、非常に重要である。
【００５５】
出願人は、広範な試験の後、スーパースリムチューブ状シガレットフィルタの製造に関
し、最適な特性について次の数値を算出した。
・トリアセチン濃度：セルロースアセテートの１７〜１９重量％
・硬度：９３〜９７％（フィルトローナ硬度単位）
・フィルタ周長：１６〜１７ｍｍ（直径５．０９〜５．４１ｍｍ）
・チューブ直径：２．８〜３．０ｍｍ（周長８．８〜９．４２ｍｍ）
【００５６】
この試験の一部を、次の実施例１および２に記載する。
【実施例】
【００５７】
（実施例１）
スーパースリムチューブフィルタロッドの変形体を６個（Ａ〜Ｆと標記）製造した。こ
のフィルタロッドは、端部と端部を接合した（多重フィルタロッドを形成する）図１に示
すフィルタエレメントに類似する、いくつかのフィルタエレメントであると考えることが
できる。各フィルタロッドの外側周長は１６．５ｍｍ、内側チューブ（流路またはボア）
直径は約２.８ｍｍ、縦方向に延在するコア（環状コア）の壁厚は約１.２ｍｍである。こ
のフィルタロッドを８４ｍｍの長さに切断した。詳細は下記に示す（ＣＡ＝セルロースア
セテート）。
【００５８】
【表１】
2019092513.tif 000003
【００５９】
ロッドは、フィルトローナ硬度単位で硬度を算出する標準的な方法を使用して硬度をテ
ストした。硬度のフィルトローナ硬度単位尺度は当技術分野で周知である。硬度結果は図
３に示す。すべてのロッドがフィルトローナ硬度単位で９３〜９７％と満足いく硬度を有
した。
【００６０】
さらに、この硬度を有するすべてのロッド、特にロッドＣ、ＤおよびＥは、許容できる
視覚的（「毛羽立ち」）特性を有した。
【００６１】
出願人は、これおよび他の結果に基づき、０．２５〜０．３３ｇ／ｃｃの範囲のセルロ
ースアセテート壁密度が、許容できる硬度および視覚的特性にとって好適であると結論付
けた。出願人は、この下限密度に必要なトウ重量を下回るトウ重量を使用する、および／
または１７重量％より少ないトリアセチン濃度を使用する場合、硬度は下限の９３％を下
回り、そして、所望の形状の画定を達成することも困難になることを発見した。
【００６２】
（実施例２）
周長１６．７５ｍｍ、長さ２７ｍｍの二重フィルタチップを、本発明のフィルタエレメ
ントである、下流７ｍｍ長円形ボア口側端部フィルタエレメント（セクション）付きで用
意した（「Ａ」）。下流フィルタエレメントは、周長１６．７５ｍｍのセルロースアセテ
ートトウからなる、長さ７ｍｍの縦方向に延在するほぼ筒状のコアを備える。前記コアは
、該コアの一端部からもう一方の端部へ縦方向に延在する、ボア径３．０ｍｍの筒状流路
またはボアを画定する。二重フィルタチップ（本発明のフィルタ）はまた、可塑化セルロ
ースアセテートを備える長さ２０ｍｍの上流フィルタエレメントを含む。２個のフィルタ
エレメントは、当技術分野で周知の紙プラグラップで接合する。
【００６３】
このフィルタを組み入れたフィルタシガレットを、次に、周長２３.１ｍｍおよび２４.
２ｍｍの（本発明ではない）類似のフィルタシガレット（それぞれ「Ｂ」および「Ｃ」）
と比較した。フィルタのニコチン保持率テストを、各サンプルにおいて実行した。保持率
は、シガレットをＩＳＯ喫煙条件下で喫煙する際の、同等のフィルタなしシガレットのニ
コチン発生量の百分率で表される、フィルタによって保持されるニコチンの比率で定義さ
れる。チューブフィルタエレメントのニコチン保持率を測定する保持テストでは、チュー
ブは喫煙後分離し、ニコチン含有量を個別に測定した。結果は次の表に要約する。
【００６４】
【表２】
2019092513.tif 000004
【００６５】
本発明のフィルタエレメントは、驚くべきことに、フィルタの保持率への寄与が小さい
。理論通りであることを望まなければ、フィルタ効果は、細いチューブまたはボアの内側
壁に付着した煙によるもの（すなわち、表面効果）と思われる。データは、驚くべきこと
に、フィルタ表面積／容積比率が異なるにも関わらずニコチン保持率が一定であることを
示す。この効果は、直径３ｍｍ（以下）のチューブの使用を、特にスーパースリムフィル
タに使用する場合において後押しするものである。
【００６６】
（実施例３）
次のパラメータを、
異なるマンドレルサイズ（３ｍｍマンドレルおよび４ｍｍマンドレル）を使用してスー
パースリム型フィルタ用の異なる内部直径を作成し；
異なるトウタイプを使用して、使用に最適な材料を決定し、；
単一ベールトウおよび２倍ベールトウのプロセスの両方を比較し；
異なるボビンを使用して異なる外側サイズの周長を作成し（すなわち、周長を１４.５
ｍｍまで小さくし、これは「ナノ」フィルタと呼ぶ）、検査した。
【００６７】
［方法］
フィルタロッドサンプルを、上記の実施例１および２に記載した方法を使用して作成し
た。これは、３つの異なるサイズで製造した。すなわち、
周長１６．５ｍｍ×長さ８０ｍｍでボア呼び径が３ｍｍのスーパースリム（「ＳＳ」）
チューブフィルタロッド、
周長１６．５ｍｍ×長さ８０ｍｍで、４ｍｍのボア呼び径を有するスーパースリムチュ
ーブ薄壁状（「ＳＳＴＷ」）チューブフィルタロッド、および、
周長１４.５ｍｍ×長さ８０ｍｍで、３ｍｍのボア呼び径を有する「ナノ」スリムチュ
ーブ（「Ｎ」）フィルタロッド、である。
【００６８】
この製品は、それぞれ、１.２ｍｍ、０．８ｍｍおよび０．９ｍｍ前後の壁厚を呈する
。
【００６９】
次のような、ベール数、単糸デニールおよび総デニールの異なるセルロースアセテート
トウからなる全部で６つの異なるタイプを使用した。
・単一ベール：７．３Ｙ／３６０００;８．０Ｙ３２０００;５．０Ｙ／３００００
・二重ベール：２×８．０Ｙ／１５０００；２×６Ｙ／１７０００；２×４．７Ｙ／２２
０００
【００７０】
製造したフィルタロッドを、次のパラメータについてテストした。
・硬度
・ボアサイズ
・周長（製造後７日目に測定）
・視覚品質（特に、チューブのボア内の楕円値および「毛羽立ち」）
・繊維密度―重量および寸法データより計算
【００７１】
得られた結果は下記の表に示す。
【００７２】
【表３】
2019092513.tif 000005
【００７３】
フィルタの視覚品質はDinolite社のデジタル顕微鏡測定システムを３０ｘの倍率で使用
し、チューブボア内の毛羽立った繊維の発生率、形状変形および楕円値を調べることでテ
ストした。これにより、本発明は、満足いく硬度および端部外観の、薄壁を有するスーパ
ースリムフィルタおよび直径１４〜１５ｍｍのナノフィルタを提供するのに使用できると
結論付けた。
【００７４】
同等の硬度およびトウ重量で、単一ベールのプロセスは、２倍ベールのプロセスで製造
したフィルタよりも良好な視覚品質を有する製品を提供した。さらに、「毛羽立った」フ
ィルタの高い発生率が２倍ベールのフィルタで観測された。加えて、２倍ベールのトウプ
ロセスは、平均してより高いトウ重量をもたらした（これは、結果として得られるフィル
タがよりコスト高となることから、好ましくない）。これは、ＳＳＴＷおよびＮフィルタ
、加えてＳＳフィルタに当てはまる。
【図１】
2019092513.tif 000006
【図２】
2019092513.tif 000007
【図３】
2019092513.tif 000008
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
周長１４〜１７ｍｍのタバコ煙ろ過材からなる縦方向に延在するコアを備え、前記コアは該コアの端部から縦方向に延在する流路を画定する、タバコ煙フィルタまたはフィルタエレメントであって、前記コアは前記タバコ煙ろ過材の１７〜１９重量％の量の可塑剤をさらに備え、前記タバコ煙ろ過材は０．２５〜０．４１ｇ／ｃｃの範囲の密度を有する、タバコ煙フィルタまたはフィルタエレメント。
【請求項２】
周長１６〜１７ｍｍのタバコ煙ろ過材からなる縦方向に延在するコアを備える、請求項１に記載のタバコ煙フィルタまたはフィルタエレメント。
【請求項３】
前記タバコ煙ろ過材はセルロースアセテート（例えばセルロースアセテートトウ）である、請求項１または２に記載のタバコ煙フィルタまたはフィルタエレメント。
【請求項４】
前記セルロースアセテートは、０．２５〜０．３３ｇ／ｃｃの範囲の密度を有する、請求項１に記載のタバコ煙フィルタまたはフィルタエレメント。
【請求項５】
前記セルロースアセテートは総糸デニールが３０〜３６０００である、請求項３または４に記載のタバコ煙フィルタまたはフィルタエレメント。
【請求項６】
前記可塑剤はトリアセチンである、請求項１〜５のいずれか一項に記載のタバコ煙フィルタまたはフィルタエレメント。
【請求項７】
タバコ煙ろ過材からなる縦方向に延在する前記コアは、フィルトローナ硬度単位で９３％以上の硬度、例えば、フィルトローナ硬度単位で９３〜９７％の硬度を有する、請求項１〜６のいずれか一項に記載のタバコ煙フィルタまたはフィルタエレメント。
【請求項８】
タバコ煙ろ過材からなる縦方向に延在する前記コアはほぼ筒状である、請求項１〜７のいずれか一項に記載のタバコ煙フィルタまたはフィルタエレメント。
【請求項９】
タバコ煙ろ過材からなる縦方向に延在する前記コアは、周長８.８ｍｍ〜９．４２ｍｍの筒状流路を含む、請求項１〜８のいずれか一項に記載のタバコ煙フィルタまたはフィルタエレメント。
【請求項１０】
前記流路またはボアは、縦方向に延在する前記コアの一端部からもう一方の端部へ延在する、請求項１〜９のいずれか一項に記載のタバコ煙フィルタまたはフィルタエレメント。
【請求項１１】
縦方向に延在する前記コアの周囲に掛かるラッパーをさらに備える、請求項１〜１０のいずれか一項に記載のタバコ煙フィルタまたはフィルタエレメント。
【請求項１２】
長さが１２〜４０ｍｍである、請求項１〜１１のいずれか一項に記載のタバコ煙フィルタまたはフィルタエレメント。
【請求項１３】
上流端部でさらなるフィルタエレメントに接合した請求項１〜１２のいずれか一項に記載のフィルタエレメントを備えるタバコ煙フィルタ。
【請求項１４】
請求項１〜１３のいずれか一項に記載のフィルタ、または請求項１〜１２のいずれか一項に記載のフィルタエレメントを含むフィルタを備え、前記フィルタはタバコに面した該フィルタの一端部でラップされたタバコロッドに接合した、フィルタシガレット。
【請求項１５】
請求項１〜１３のいずれか一項に記載の複数のフィルタ、または請求項１〜１２に記載の複数のフィルタエレメントを備え、前記複数のフィルタまたはフィルタエレメントは、鏡像関係で端部と端部が一体に接合している、多重ロッド。
【請求項１６】
周長１４〜１７ｍｍのタバコ煙ろ過材からなる縦方向に延在するコアを備え、前記コアは該コアの端部から縦方向に延在する流路を含む、タバコ煙フィルタまたはフィルタエレメントの製造方法であって、前記コアはタバコ煙ろ過材の１５.５〜２１重量％、例えば、タバコ煙ろ過材の１７〜１９重量％の量の可塑剤をさらに備え、前記タバコ煙ろ過材は０．２５〜０．４１ｇ／ｃｃの範囲の密度を有し、該方法は、
前記タバコ煙ろ過材を単一のソースから継続して引き出すステップと、
可塑剤を前記ろ過材に適用するステップと、
可塑剤を適用した前記タバコ煙ろ過材を成形金型の周囲に熱成形して、連続したチューブを形成するステップと、を含む、製造方法。
【請求項１７】
周長１４〜１５ｍｍのタバコ煙ろ過材からなる縦方向に延在するコアを備え、前記コアは該コアの端部から縦方向に延在する流路を含む、タバコ煙フィルタまたはフィルタエレメントであって、前記コアはタバコ煙ろ過材の１５〜２１重量％の量の可塑剤をさらに備え、前記タバコ煙ろ過材は０．２５〜０．４１ｇ／ｃｃの範囲の密度を有する、タバコ煙フィルタまたはフィルタエレメント。
【請求項１８】
前記流路またはボアは、縦方向に延在する前記コアの一端部からもう一方の端部へ延在する、請求項１７に記載のタバコ煙フィルタまたはフィルタエレメント。
【請求項１９】
タバコ煙ろ過材からなる縦方向に延在する前記コアは、周長８.８ｍｍ〜９．２ｍｍ（直径２.８〜３ｍｍ）の筒状流路を含む、請求項１７または１８に記載のタバコ煙フィルタまたはフィルタエレメント。
【請求項２０】
前記セルロースアセテートは、０．２５〜０．３３ｇ／ｃｃの範囲の密度を有する、請求項１７〜１９のいずれか一項に記載のタバコ煙フィルタまたはフィルタエレメント。
【請求項２１】
前記セルロースアセテートは総糸デニールが３０〜３６０００である、請求項１７〜２０のいずれか一項に記載のタバコ煙フィルタまたはフィルタエレメント。
【請求項２２】
前記可塑剤はトリアセチンである、請求項１７〜２１のいずれか一項に記載のタバコ煙フィルタまたはフィルタエレメント。
【請求項２３】
タバコ煙ろ過材からなる縦方向に延在する前記コアは、フィルトローナ硬度単位で９３％以上、例えば、フィルトローナ硬度単位で９３〜９７％の硬度を有する、請求項１７〜２２のいずれか一項に記載のタバコ煙フィルタまたはフィルタエレメント。
【外国語明細書】
2019092513000001.pdf